(57)【要約】【課題】新規な構造の半導体装置あるいはその作製方法を提供することを課題とする。例えば、高電圧若しくは大電流で駆動されるトランジスタの信頼性向上を図ることを課題とする。【解決手段】トランジスタの信頼性向上を図るため、電界集中を緩和するバッファ層をドレイン電極層（またはソース電極層）と、酸化物半導体層との間に設け、バッファ層の端部をドレイン電極層（またはソース電極層）の側面から突出させた断面形状とする。バッファ層は、単層又は複数の層からなる積層で構成し、例えば窒素を含むＩｎ−Ｇａ−Ｚｎ−Ｏ膜、窒素を含むＩｎ−Ｓｎ−Ｏ膜、ＳｉＯｘを含むＩｎ−Ｓｎ−Ｏ膜などを用いる。【選択図】図１
2020047953.tif 000002
【特許請求の範囲】
【請求項１】
ゲート電極層と、
前記ゲート電極層上のゲート絶縁層と、
前記ゲート絶縁層を介して前記ゲート電極層と重なる酸化物半導体層と、
前記酸化物半導体層と重なるソース電極層またはドレイン電極層と、を有し、
前記ゲート電極層は積層構造を有し、
前記積層構造のうち、前記ゲート絶縁層と接する側の層は、窒素を含む金属を有し、
前記酸化物半導体層は、インジウムと、スズと、ガリウムと、亜鉛と、を含む半導体装置。
【請求項２】
ゲート電極層と、
前記ゲート電極層上のゲート絶縁層と、
前記ゲート絶縁層を介して前記ゲート電極層と重なる酸化物半導体層と、
前記酸化物半導体層と重なるソース電極層またはドレイン電極層と、を有し、
前記ゲート電極層は積層構造を有し、
前記積層構造のうち、前記ゲート絶縁層と接する側の層は、窒素を含む金属を有し、
前記酸化物半導体層は、インジウムと、スズと、ガリウムと、亜鉛と、を含み、
前記ゲート絶縁層は、酸化シリコンと、窒化シリコンの積層である半導体装置。
【請求項３】
請求項１または請求項２において、
前記窒素を含む金属は、５電子ボルト以上の仕事関数を有する半導体装置。
【発明の詳細な説明】
【技術分野】
【０００１】
本発明の一形態は、トランジスタ若しくはトランジスタを含んで構成される回路を有する
半導体装置に関する。例えば、酸化物半導体でチャネル形成領域が形成される、トランジ
スタ若しくはトランジスタを含んで構成される回路を有する半導体装置に関する。
【背景技術】
【０００２】
チャネル形成領域に酸化物半導体膜を用いてトランジスタなどを作製し、表示装置に応用
する技術が注目されている。例えば、酸化物半導体膜として酸化亜鉛（ＺｎＯ）を用いる
トランジスタや、ＩｎＧａＯ３（ＺｎＯ）ｍを用いるトランジスタが挙げられる。これら
の酸化物半導体膜を用いたトランジスタを、透光性を有する基板上に形成し、画像表示装
置のスイッチング素子などに用いる技術が特許文献１及び特許文献２で開示されている。
【０００３】
半導体層としてＩｎ、Ｇａ、及びＺｎを含む酸化物半導体膜を用い、半導体層とソース電
極及びドレイン電極層との間に金属酸化物でなるバッファ層が設けられた逆スタガ型（ボ
トムゲート構造）のトランジスタが特許文献３に開示されている。このトランジスタは、
ソース電極層及びドレイン電極層と半導体層との間に、バッファ層として金属酸化物層を
意図的に設けることによってオーミック性のコンタクトを形成している。
【先行技術文献】
【特許文献】
【０００４】
【特許文献１】特開２００７−１２３８６１号公報
【特許文献２】特開２００７−９６０５５号公報
【特許文献３】特開２０１０−０５６５３９号公報
【発明の概要】
【発明が解決しようとする課題】
【０００５】
ところで表示装置には各種の方式があり、液晶表示装置ではブルー相液晶が注目されてい
る。また、電子ペーパーと呼ばれる表示装置では、コントラストを電気的に可変可能な媒
体（電子インクなどとも呼ばれている）が用いられている。さらに、エレクトロルミネセ
ンス材料を用いた自発光方式の表示装置も実用化が進展している。このような、新しい表
示方式に対応するために、表示装置に用いられるトランジスタは、より高耐圧なものが求
められている。
【０００６】
また、表示装置に用いられるトランジスタは、ゲート電圧が０Ｖにできるだけ近い正のし
きい値電圧でチャネルが形成されることが望ましい。トランジスタのしきい値電圧値がマ
イナスであると、ゲート電圧が０Ｖでもソース電極とドレイン電極の間に電流が流れる、
所謂ノーマリーオンとなりやすい。アクティブマトリクス型の表示装置においては、回路
を構成するトランジスタの電気特性が重要であり、この電気特性が表示装置の性能を左右
する。特に、トランジスタの電気特性のうち、しきい値電圧（Ｖｔｈ）が重要である。電
界効果移動度が高くとも、しきい値電圧値がマイナスであると、回路として制御すること
が困難である。負の電圧状態でもチャネルが形成されてドレイン電流が流れるトランジス
タは、回路に用いるトランジスタとしては不向きである。
【０００７】
本発明の一形態は、上記課題に鑑み、新規な構造の半導体装置あるいはその作製方法を
提供することを課題とする。
【０００８】
トランジスタのしきい値電圧値をプラスとすることができ、所謂ノーマリーオフのスイッ
チング素子を実現できる構造の半導体装置を提供することを課題の一つとする。
【０００９】
また、材料や作製条件によっては、作製されたトランジスタがノーマリーオフとならない
場合であっても、ノーマリーオフの特性に近づけることが重要であり、しきい値電圧値が
マイナスである、所謂ノーマリーオンであっても、トランジスタのしきい値をゼロに近づ
ける構成およびその作製方法を提供することも課題の一つとする。
【００１０】
また、高電圧若しくは大電流で駆動されるトランジスタの信頼性向上を図ることを課題の
一つとする。
【課題を解決するための手段】
【００１１】
本発明の一形態は、酸化物半導体層と、酸化物半導体層と接するバッファ層と、バッファ
層を介して酸化物半導体層と重なるソース電極層またはドレイン電極層と、酸化物半導体
層と接するゲート絶縁層と、ゲート絶縁層を介して酸化物半導体層と重なるゲート電極層
と、を有し、ゲート電極層は積層構造であり、ゲート絶縁層と接するゲート電極層の一層
は、窒素を含む金属酸化物であり、バッファ層は、窒素を含む金属酸化物であることを特
徴とする半導体装置である。
【００１２】
ゲート絶縁層と接するゲート電極層の一層として、窒素を含む金属酸化物、具体的には、
窒素を含むＩｎ−Ｇａ−Ｚｎ−Ｏ膜や、窒素を含むＩｎ−Ｓｎ−Ｏ膜や、窒素を含むＩｎ
−Ｇａ−Ｏ膜や、窒素を含むＩｎ−Ｚｎ−Ｏ膜や、窒素を含むＳｎ−Ｏ膜や、窒素を含む
Ｉｎ−Ｏ膜や、金属窒化膜（ＩｎＮ、ＳｎＮなど）を用いる。これらの膜は５電子ボルト
、好ましくは５．５電子ボルト以上の仕事関数を有し、ゲート電極層として用いた場合、
トランジスタの電気特性のしきい値電圧をプラスにすることができ、所謂ノーマリーオフ
のスイッチング素子を実現できる。
【００１３】
また、トランジスタの信頼性向上を図るため、バッファ層の端部をドレイン電極層（また
はソース電極層）の側面から突出させた断面形状とし、それにより電界集中を緩和する。
【００１４】
酸化物半導体層に用いる材料としては、少なくともインジウム（Ｉｎ）あるいは亜鉛（Ｚ
ｎ）を含むことが好ましい。特にＩｎとＺｎを含むことが好ましい。また、該酸化物を用
いたトランジスタの電気特性のばらつきを減らすためのスタビライザーとして、それらに
加えてガリウム（Ｇａ）を有することが好ましい。また、スタビライザーとしてスズ（Ｓ
ｎ）を有することが好ましい。また、スタビライザーとしてハフニウム（Ｈｆ）を有する
ことが好ましい。また、スタビライザーとしてアルミニウム（Ａｌ）を有することが好ま
しい。
【００１５】
また、他のスタビライザーとして、ランタノイドである、ランタン（Ｌａ）、セリウム（
Ｃｅ）、プラセオジム（Ｐｒ）、ネオジム（Ｎｄ）、サマリウム（Ｓｍ）、ユウロピウム
（Ｅｕ）、ガドリニウム（Ｇｄ）、テルビウム（Ｔｂ）、ジスプロシウム（Ｄｙ）、ホル
ミウム（Ｈｏ）、エルビウム（Ｅｒ）、ツリウム（Ｔｍ）、イッテルビウム（Ｙｂ）、ル
テチウム（Ｌｕ）のいずれか一種あるいは複数種を有してもよい。
【００１６】
例えば、酸化物半導体として、酸化インジウム、酸化スズ、酸化亜鉛、二元系金属の酸化
物であるＩｎ−Ｚｎ系酸化物、Ｓｎ−Ｚｎ系酸化物、Ａｌ−Ｚｎ系酸化物、Ｚｎ−Ｍｇ系
酸化物、Ｓｎ−Ｍｇ系酸化物、Ｉｎ−Ｍｇ系酸化物、Ｉｎ−Ｇａ系酸化物、三元系金属の
酸化物であるＩｎ−Ｇａ−Ｚｎ系酸化物（ＩＧＺＯとも表記する）、Ｉｎ−Ａｌ−Ｚｎ系
酸化物、Ｉｎ−Ｓｎ−Ｚｎ系酸化物（ＩＴＺＯ（登録商標）とも表記する）、Ｓｎ−Ｇａ
−Ｚｎ系酸化物、Ａｌ−Ｇａ−Ｚｎ系酸化物、Ｓｎ−Ａｌ−Ｚｎ系酸化物、Ｉｎ−Ｈｆ−
Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚ
ｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ
系酸化物、Ｉｎ−Ｇｄ−Ｚｎ系酸化物、Ｉｎ−Ｔｂ−Ｚｎ系酸化物、Ｉｎ−Ｄｙ−Ｚｎ系
酸化物、Ｉｎ−Ｈｏ−Ｚｎ系酸化物、Ｉｎ−Ｅｒ−Ｚｎ系酸化物、Ｉｎ−Ｔｍ−Ｚｎ系酸
化物、Ｉｎ−Ｙｂ−Ｚｎ系酸化物、Ｉｎ−Ｌｕ−Ｚｎ系酸化物、四元系金属の酸化物であ
るＩｎ−Ｓｎ−Ｇａ−Ｚｎ系酸化物、Ｉｎ−Ｈｆ−Ｇａ−Ｚｎ系酸化物、Ｉｎ−Ａｌ−Ｇ
ａ−Ｚｎ系酸化物、Ｉｎ−Ｓｎ−Ａｌ−Ｚｎ系酸化物、Ｉｎ−Ｓｎ−Ｈｆ−Ｚｎ系酸化物
、Ｉｎ−Ｈｆ−Ａｌ−Ｚｎ系酸化物を用いることができる。
【００１７】
酸化物半導体は単結晶でも、非単結晶でもよい。後者の場合、アモルファスでも、多結晶
でもよい。また、アモルファス中に結晶性を有する部分を含む構造でも、非アモルファス
でもよい。
【００１８】
バッファ層は、単層又は複数の層からなる積層で構成し、例えば窒素を含むＩｎ−Ｇａ−
Ｚｎ−Ｏ膜、窒素を含むＩｎ−Ｓｎ−Ｏ膜、ＳｉＯｘを含むＩｎ−Ｓｎ−Ｏ膜などを用い
る。バッファ層の抵抗値は、窒素を含むＩｎ−Ｇａ−Ｚｎ−Ｏ膜であれば、窒素の含有量
を調節することで適宜設定することができ、ＳｉＯｘを含むＩｎ−Ｓｎ−Ｏ膜であれば、
ＳｉＯｘの含有量を調節することで適宜設定することができる。また、バッファ層は、チ
ャネル形成領域を形成する酸化物半導体層と積層される構造を有するので、バッファ層の
厚さを調整することによっても、バッファ層の抵抗値を調整することができる。
【００１９】
また、バッファ層の光透過率は、酸化物半導体層よりも低くする。バッファ層として、窒
素を含むＩｎ−Ｇａ−Ｚｎ−Ｏ膜を用いる場合は、Ｉｎ−Ｇａ−Ｚｎ−Ｏ膜よりも光透過
率が低く遮光性を有するため、バッファ層と重なる酸化物半導体層の領域への光照射を防
止することができる。また、バッファ層として、窒素を含むＩｎ−Ｇａ−Ｚｎ−Ｏ膜を用
いる場合は、バッファ層に含まれる窒素濃度を、バッファ層と接する酸化物半導体層より
も高い濃度とする。
【００２０】
また、バッファ層は、酸化物半導体層及びゲート絶縁層を介してゲート電極層と少なくと
も一部重なる。
【００２１】
ゲート電極層としては、少なくとも一層にアルミニウム、銅などを用いる積層とすること
が好ましい。銅をゲート電極層の一層として用いる場合、ゲート電極層形成後のプロセス
温度は４５０℃以下とする。
【００２２】
また、アルミニウムをゲート電極層の一層として用いる場合、ゲート電極層形成後のプロ
セス温度は２５０℃以上３８０℃以下、好ましくは３００℃以上３５０℃以下とする。ま
た、アルミニウムをゲート電極層の材料として用いる場合、酸化膜と接するアルミニウム
表面に酸化物（アルミナなど）が形成される恐れがあるため、バリア層として窒化タンタ
ルや窒化チタンを用いる。
【００２３】
ゲート電極層の一層として、さらに、バリア層とゲート絶縁層の間に窒素を含むＩｎ−Ｇ
ａ−Ｚｎ−Ｏ膜や、窒素を含むＩｎ−Ｓｎ−Ｏ膜や、窒素を含むＩｎ−Ｇａ−Ｏ膜や、窒
素を含むＩｎ−Ｚｎ−Ｏ膜や、窒素を含むＳｎ−Ｏ膜や、窒素を含むＩｎ−Ｏ膜や、金属
窒化膜（ＩｎＮ、ＳｎＮなど）を積層させたゲート電極層とすることが好ましい。積層で
あるゲート電極層のうち、一層はバッファ層と同じ材料とすることで、同じ共通のスパッ
タリングターゲットを使用でき、製造コストを低減することができる。
【００２４】
ゲート絶縁層は、プラズマＣＶＤ法又はスパッタリング法等により、酸化シリコン、窒化
シリコン、酸化窒化シリコン、窒化酸化シリコン、酸化ガリウム、酸化アルミニウム、窒
化アルミニウム、酸化窒化アルミニウム、窒化酸化アルミニウム、酸化ハフニウム、又は
これらの混合材料を用いて単層で又は積層して形成することができる。ただし、トランジ
スタのゲート絶縁層として機能することを考慮して、酸化ハフニウム、酸化タンタル、酸
化イットリウム、ハフニウムシリケート（ＨｆＳｉｘＯｙ（ｘ＞０、ｙ＞０））、ハフニ
ウムアルミネート（ＨｆＡｌｘＯｙ（ｘ＞０、ｙ＞０））、窒素が添加されたハフニウム
シリケート、窒素が添加されたハフニウムアルミネート、などの比誘電率が高い材料を採
用しても良い。なお、水素や水などが混入しにくいという点では、スパッタリング法が好
適である。
【００２５】
酸化物半導体層を結晶化させる場合には、酸化物半導体層と接するゲート絶縁層や酸化物
半導体層と接するパッシべーション層の材料として酸化物半導体層に含まれる結晶構造と
整合する材料が好ましく、Ｇａ−Ｚｎ−Ｏ膜や、六方晶構造をとるα−Ｇａ２Ｏ３膜を用
いると、酸化物半導体層の結晶と、ゲート絶縁層あるいはパッシべーション層の結晶とを
連続的に整合することができるため好ましい。例えば、第１のＧａ−Ｚｎ−Ｏ膜上に接し
て酸化物半導体層を有し、該酸化物半導体層上に接して第２のＧａ−Ｚｎ−Ｏ膜を有する
積層構造を含むトランジスタとすることが好ましい。
【発明の効果】
【００２６】
トランジスタのしきい値電圧値をプラスとすることができ、所謂ノーマリーオフのスイッ
チング素子を実現できる。また、トランジスタがノーマリーオンであっても、トランジス
タのしきい値をゼロに近づけることができる。また、高電圧若しくは大電流で駆動される
トランジスタの信頼性向上を図ることができる。
【図面の簡単な説明】
【００２７】
【図１】本発明の一態様を示す工程断面図である。
【図２】光透過率を示すグラフである。
【図３】ＴＤＳ測定結果を示すグラフである。
【図４】本発明の一態様を示す画素平面図である。
【図５】本発明の一態様を示す画素断面図である。
【図６】本発明の一態様を示す工程断面図である。
【図７】電子機器の一態様を示す図である。
【図８】ＸＲＤ測定結果を示すグラフである。
【図９】ホール測定結果を示すグラフである。
【発明を実施するための形態】
【００２８】
以下では、本発明の実施の形態について図面を用いて詳細に説明する。ただし、本発明は
以下の説明に限定されず、その形態および詳細を様々に変更し得ることは、当業者であれ
ば容易に理解される。また、本発明は以下に示す実施の形態の記載内容に限定して解釈さ
れるものではない。
【００２９】
（実施の形態１）
本実施の形態では、基板上にトランジスタを作製する一例を図１（Ａ）、図１（Ｂ）、及
び図１（Ｃ）を用いて説明する。
【００３０】
まず、基板１０１上に材料の異なる３層の導電膜を形成し、それらの導電膜上に第１のフ
ォトマスクを用いてレジストマスクの形成を行い、選択的にエッチングしてゲート電極層
を形成する。その後レジストマスクを除去する。なお、必要であれば、導電膜を形成する
前に酸化シリコン、窒化シリコン、酸化窒化シリコン、窒化酸化シリコンなどの下地絶縁
膜を設けてもよい。
【００３１】
基板１０１は、アルミノシリケートガラス、アルミノホウケイ酸ガラス、バリウムホウケ
イ酸ガラスなどのガラス材料を用いる。大量生産する上では、基板１０１は第８世代（２
１６０ｍｍ×２４６０ｍｍ）、第９世代（２４００ｍｍ×２８００ｍｍ、または２４５０
ｍｍ×３０５０ｍｍ）、第１０世代（２９５０ｍｍ×３４００ｍｍ）等のマザーガラスを
用いることが好ましい。マザーガラスは、処理温度が高く、処理時間が長いと大幅に収縮
するため、マザーガラスを使用して大量生産を行う場合、作製工程の加熱処理は、６００
℃以下、好ましくは４５０℃以下とすることが望ましい。
【００３２】
なお、上記のガラス基板に代えて、セラミック基板、石英基板、サファイア基板などの絶
縁体でなる基板を基板１０１として用いることもできる。他にも、結晶化ガラスなどを用
いることができる。さらには、シリコンウェハ等の半導体基板の表面や金属材料よりなる
導電性の基板の表面に絶縁層を形成したものを用いることもできる。
【００３３】
第１の電極層１０２ａは、低抵抗な導電膜、具体的にはアルミニウム膜や銅膜、またはこ
れらの膜にチタン（Ｔｉ）、タンタル（Ｔａ）、タングステン（Ｗ）、モリブデン（Ｍｏ
）、クロム（Ｃｒ）、Ｎｄ（ネオジム）、Ｓｃ（スカンジウム）から選ばれた元素を単数
、又は複数組み合わせた合金膜を用いる。
【００３４】
第２の電極層１０２ｂは、バリア層として機能する窒化金属膜、例えば窒化チタン、窒化
タンタル、窒化タングステン、窒化モリブデン、窒化クロムなどを用いる。
【００３５】
第３の電極層１０２ｃは、窒素を含むＩｎ−Ｇａ−Ｚｎ−Ｏ膜や、窒素を含むＩｎ−Ｓｎ
−Ｏ膜や、窒素を含むＩｎ−Ｇａ−Ｏ膜や、窒素を含むＩｎ−Ｚｎ−Ｏ膜や、窒素を含む
Ｓｎ−Ｏ膜や、窒素を含むＩｎ−Ｏ膜や、金属窒化膜（ＩｎＮ、ＳｎＮなど）を用いる。
第３の電極層１０２ｃとして、これらの膜は５電子ボルト、好ましくは５．５電子ボルト
以上の仕事関数を有し、トランジスタの電気特性のしきい値電圧をプラスにすることがで
き、所謂ノーマリーオフのスイッチング素子を実現できる。このことは、シリコンを用い
たトランジスタと異なると言える。シリコンを用いたｎ型のトランジスタは、ｐ型を付与
する元素をゲート電極に用いる、或いはｐ型を付与する不純物元素をシリコンに微量にド
ープすることでしきい値をプラスにする。一方、Ｉｎ−Ｇａ−Ｚｎ−Ｏ膜を半導体層に用
いたトランジスタは、窒素を含むゲート電極とすることでしきい値電圧をプラスにするこ
とができる。
【００３６】
本実施の形態では、窒素を含むＩｎ−Ｇａ−Ｚｎ−Ｏ膜を用いる。成膜条件は、Ｉｎ２Ｏ
３：Ｇａ２Ｏ３：ＺｎＯ＝２：２：１［ｍｏｌ数比］の酸化物ターゲット（三井金属製）
を用い、基板とターゲットの間の距離（Ｔ−Ｓ距離とも呼ぶ）を４０ｍｍ以上３００ｍｍ
以下、圧力０．４〜０．６Ｐａ、アルゴンガス流量０〜１７５ｓｃｃｍ、窒素ガス流量２
５〜２００ｓｃｃｍ、電力１ｋＷ〜５ｋＷ、基板温度８０℃以上４５０℃未満とする。ま
た、窒素を含むＩｎ−Ｇａ−Ｚｎ−Ｏ膜は、加熱処理を行うと抵抗が小さくなるため、必
要であれば加熱処理を行って抵抗を小さくしてもよい。ただし、第１の電極層１０２ａと
してアルミニウムを用いる場合は、３８０℃以下、第１の電極層１０２ａとして銅を用い
る場合は、４５０℃以下の加熱処理とする。なお、窒素を含むＩｎ−Ｇａ−Ｚｎ−Ｏ膜は
、ｃ軸配向を有する多結晶であり、結晶性が高い。また、窒素ガス流量４０ｓｃｃｍとし
てスパッタリング法で成膜した単膜を測定した結果、窒素を含むＩｎ−Ｇａ−Ｚｎ−Ｏ膜
の仕事関数は、５．６電子ボルトである。
【００３７】
また、石英基板上に膜厚３００ｎｍの成膜を行い、成膜後のサンプルと、窒素雰囲気下４
５０℃、１時間の加熱処理を行った後のサンプルの窒素を含むＩｎ−Ｇａ−Ｚｎ−Ｏ膜の
ホール効果測定（ホール効果装置：ＲｅｓｉＴｅｓｔ８３００シリーズ、（株）東陽テク
ニカ製を使用）を行った。その結果を図９に示す。図９に示すグラフの縦軸はキャリア濃
度を示し、横軸は成膜ガス全体に対する窒素ガスの割合を示している。成膜ガス全体に対
する窒素ガスの割合が多くなるにつれて、キャリア濃度が増加していることが図９から読
み取れる。また、窒素を含むＩｎ−Ｇａ−Ｚｎ−Ｏ膜のキャリアタイプはＮ型となった。
【００３８】
また、窒素ガス流量４０ｓｃｃｍとしてスパッタリング法で成膜した単膜を測定した結果
、窒素を含むＩｎ−Ｏ膜の仕事関数は、５．４電子ボルトである。また、窒素ガス流量４
０ｓｃｃｍとしてスパッタリング法で成膜した単膜を測定した結果、窒素を含むＩｎ−Ｓ
ｎ−Ｏ膜の仕事関数は、５．５電子ボルトである。また、窒素ガス流量４０ｓｃｃｍとし
てスパッタリング法で成膜した単膜を測定した結果、窒素を含むＩｎ−Ｇａ−Ｏ膜の仕事
関数は、５．４電子ボルトである。また、窒素ガス流量４０ｓｃｃｍとしてスパッタリン
グ法で成膜した単膜を測定した結果、窒素を含むＩｎ−Ｚｎ−Ｏ膜の仕事関数は、５．５
電子ボルトである。窒素ガス流量４０ｓｃｃｍとしてスパッタリング法で成膜した単膜を
測定した結果、窒素を含むＳｎ−Ｏ膜の仕事関数は、５．１電子ボルトである。
【００３９】
次いで、ゲート電極層を覆うゲート絶縁層１０３を形成する。ゲート絶縁層１０３は、膜
厚１０ｎｍ以上３００ｎｍ以下とする。
【００４０】
ゲート絶縁層１０３は、プラズマＣＶＤ法又はスパッタリング法等を用いて、酸化シリコ
ン、窒化シリコン、酸化窒化シリコン、窒化酸化シリコン、酸化ガリウム、酸化亜鉛ガリ
ウム（ＧＺＯとも呼ぶ）、酸化アルミニウム、窒化アルミニウム、酸化窒化アルミニウム
、窒化酸化アルミニウム、酸化ハフニウム、又はこれらの混合材料を用いて単層で又は積
層して形成することができる。例えば、成膜ガスとして、ＳｉＨ４、酸素及び窒素を用い
てプラズマＣＶＤ法により酸化窒化珪素層を形成すればよい。
【００４１】
次いで、ゲート絶縁層１０３上に酸化物半導体膜を形成する。
【００４２】
酸化物半導体膜は、スパッタ法等を用いて、少なくとも亜鉛を含む金属酸化物ターゲット
を用い、酸素のみ、又はアルゴン及び酸素の混合雰囲気下で得られる膜厚を５ｎｍ以上５
０μｍ以下とする。金属酸化物ターゲットの代表例としては、四元系金属酸化物であるＩ
ｎ−Ｓｎ−Ｇａ−Ｚｎ−Ｏ系金属酸化物や、三元系金属酸化物であるＩｎ−Ｇａ−Ｚｎ−
Ｏ系金属酸化物、Ｉｎ−Ｓｎ−Ｚｎ−Ｏ系金属酸化物、Ｉｎ−Ａｌ−Ｚｎ−Ｏ系金属酸化
物、Ｓｎ−Ｇａ−Ｚｎ−Ｏ系金属酸化物、Ａｌ−Ｇａ−Ｚｎ−Ｏ系金属酸化物、Ｓｎ−Ａ
ｌ−Ｚｎ−Ｏ系金属酸化物や、二元系金属酸化物であるＩｎ−Ｚｎ−Ｏ系金属酸化物、Ｓ
ｎ−Ｚｎ−Ｏ系金属酸化物などのターゲットを用いることができる。
【００４３】
また、トランジスタの電気特性のしきい値電圧をプラス方向にシフトさせるために、酸化
物半導体膜に窒素を微量に含ませてフェルミ準位（ＥＦ）を下げてもよい。ただし、酸化
物半導体膜に窒素を微量に含ませる場合、酸化物半導体膜の窒素濃度は、後に形成するバ
ッファ層の窒素濃度よりも低い濃度とする。
【００４４】
また、酸化物半導体膜の形成時に、スパッタリング装置の処理室の圧力を０．４Ｐａ以下
とすることで、被成膜面及び被成膜物への、アルカリ金属、水素等の不純物の混入を低減
することができる。なお、被成膜物に含まれる水素は、水素原子の他、水素分子、水、水
酸基、または水素化物として含まれる場合もある。
【００４５】
また、酸化物半導体膜の形成時に、ターゲットの間の距離（Ｔ−Ｓ間距離）を４０ｍｍ以
上３００ｍｍ以下（好ましくは６０ｍｍ以上）とする。
【００４６】
また、スパッタリング法による酸化物半導体膜の形成時において、被成膜面の温度は２５
０℃以上好ましくは基板の熱処理上限温度以下とする。２５０℃は、水、水素などの不純
物の被成膜物中への混入を防ぎ、チャンバー内の気相へ不純物を放出する温度である。ま
た、スパッタリング法による成膜時における被成膜面の温度の上限は、基板の熱処理上限
温度、或いは成膜物の上限温度（その温度を超えると大きく成膜中の成分が変化する温度
）とする。
【００４７】
また、酸化物半導体膜の形成時に、スパッタリング装置の処理室のリークレートを１×１
０−１０Ｐａ・ｍ３／秒以下とすることで、スパッタリング法による成膜途中における酸
化物半導体膜中への、アルカリ金属、水素化物等の不純物の混入を低減することができる
。また、排気系として吸着型の真空ポンプ（例えばクライオポンプなど）を用いることで
、排気系からアルカリ金属、水素原子、水素分子、水、水酸基、または水素化物等の不純
物の逆流を低減することができる。
【００４８】
ゲート絶縁層１０３、及び酸化物半導体膜は大気に曝さずに連続的に形成することが好ま
しい。連続して成膜すると、大気成分や大気中に浮遊する汚染不純物元素に汚染されるこ
となく各積層界面を形成することができる。
【００４９】
酸化物半導体膜の形成後、必要であれば、水素及び水分をほとんど含まない雰囲気下（窒
素雰囲気、酸素雰囲気、乾燥空気雰囲気（例えば、水分については露点−４０℃以下、好
ましくは露点−６０℃以下）など）で加熱処理（温度範囲２００℃以上４５０℃以下）を
行ってもよい。この加熱処理は、酸化物半導体層中からＨ、ＯＨなどを脱離させる脱水化
または脱水素化とも呼ぶことができ、不活性雰囲気下で昇温し、途中で切り替え酸素を含
む雰囲気下とする加熱処理を行う場合や、酸素雰囲気下で加熱処理を行う場合は、加酸化
処理とも呼べる。
【００５０】
次いで、酸化物半導体膜上に、第２のフォトマスクを用いてレジストマスクの形成を行い
、選択的にエッチングして島状の酸化物半導体層１０４を形成する。その後レジストマス
クを除去する。
【００５１】
次いで、島状の酸化物半導体層１０４上にバッファ層１０５、第１の導電膜１０６ａ、第
２の導電膜１０６ｂ、第３の導電膜１０６ｃを形成する。この段階の断面図が図１（Ａ）
である。
【００５２】
バッファ層１０５は、窒素を含むＩｎ−Ｇａ−Ｚｎ−Ｏ膜、または窒素を含むＩｎ−Ｓｎ
−Ｏ膜などを用いることができる。
【００５３】
窒素を含むＩｎ−Ｇａ−Ｚｎ−Ｏ膜はバッファ層１０５やゲート電極層の一部に用いられ
、酸化物半導体層に用いられるＩｎ−Ｇａ−Ｚｎ−Ｏ膜とは膜特性が大きく異なる。本明
細書では、Ｉｎ−Ｇａ−Ｚｎ−Ｏ系酸化物半導体用ターゲットを用いる成膜時に酸素ガス
をチャンバーに導入して得られる膜をＩｎ−Ｇａ−Ｚｎ−Ｏ膜と呼ぶ。
【００５４】
図２（Ａ）及び図２（Ｂ）に実際に成膜して得られたＩｎ−Ｇａ−Ｚｎ−Ｏ膜及び窒素を
含むＩｎ−Ｇａ−Ｚｎ−Ｏ膜の光透過率を示す。
【００５５】
図２（Ａ）に示すサンプルは全て同じターゲット（Ｉｎ２Ｏ３：Ｇａ２Ｏ３：ＺｎＯ＝２
：２：２［ｍｏｌ数比］の酸化物ターゲット（三井金属製））を用い、Ｔ−Ｓ距離を６０
ｍｍ、圧力０．４Ｐａ、電力５００Ｗとし、基板温度を２００℃とし、０．５ｍｍ厚の石
英ガラス上に膜厚１００ｎｍ成膜した。成膜ガス流量の条件を振った結果が図２（Ａ）で
ある。サンプル１は、アルゴンガス流量３５ｓｃｃｍ、窒素ガス流量５ｓｃｃｍであり、
サンプル２はアルゴンガス流量２０ｓｃｃｍ、窒素ガス流量２０ｓｃｃｍであり、サンプ
ル３は窒素ガス流量４０ｓｃｃｍであり、サンプル４は酸素ガス流量４０ｓｃｃｍであり
、サンプル５は、酸素ガス流量３０ｓｃｃｍ、窒素ガス流量１０ｓｃｃｍであり、サンプ
ル６は酸素ガス流量２０ｓｃｃｍ、窒素ガス流量２０ｓｃｃｍであり、サンプル７は、酸
素ガス流量１０ｓｃｃｍ、窒素ガス流量３０ｓｃｃｍである。
【００５６】
また、図２（Ｂ）は成膜時の基板温度を４００℃とした光透過率の結果である。図２（Ｂ
）に示すサンプルは全て同じターゲット（Ｉｎ２Ｏ３：Ｇａ２Ｏ３：ＺｎＯ＝２：２：２
［ｍｏｌ数比］の酸化物ターゲット（三井金属製））を用い、Ｔ−Ｓ距離を６０ｍｍ、圧
力０．４Ｐａ、電力５００Ｗとし、０．５ｍｍ厚の石英ガラス上に膜厚１００ｎｍ成膜し
た。サンプル１’  は、アルゴンガス流量３５ｓｃｃｍ、窒素ガス流量５ｓｃｃｍであり
、サンプル３’  は窒素ガス流量４０ｓｃｃｍであり、サンプル４’  は酸素ガス流量４
０ｓｃｃｍであり、サンプル６’  は酸素ガス流量２０ｓｃｃｍ、窒素ガス流量２０ｓｃ
ｃｍである。
【００５７】
図２（Ａ）及び図２（Ｂ）に示したように、成膜時に酸素ガスをチャンバーに導入して得
られるＩｎ−Ｇａ−Ｚｎ−Ｏ膜は光透過率が高くほぼ透明の膜である。一方、成膜時に酸
素ガスをチャンバーに導入せずに窒素を導入して得られる窒素を含むＩｎ−Ｇａ−Ｚｎ−
Ｏ膜は褐色の膜であり、遮光性を有している。
【００５８】
また、これらのサンプルをそれぞれ窒素雰囲気下で４５０℃、１時間の熱処理を行ったと
ころ、光透過率にほとんど変化はなかった。また、サンプル１と同じ成膜条件のサンプル
を昇温脱離分析装置ＴＤＳ（Ｔｈｅｒｍａｌ  Ｄｅｓｏｒｐｔｉｏｎ  Ｓｐｅｃｔｒｏｓ
ｃｏｐｙ）測定で測定し、膜中から脱離したＨ２Ｏ分子の昇温脱離スペクトル結果を図３
（Ａ）に示す。測定条件は、昇温約３０℃／分とし、１×１０−８（Ｐａ）から測定を開
始して、測定中は約１×１０−７（Ｐａ）の真空度である。
【００５９】
また、サンプル８として、酸素ガス流量１５ｓｃｃｍ、窒素ガス流量３０ｓｃｃｍとして
基板温度２００℃として得られるＩｎ−Ｇａ−Ｚｎ−Ｏ膜（膜厚：５０ｎｍ）をＴＤＳ測
定し、膜中から脱離したＨ２Ｏ分子の昇温脱離スペクトル結果を図３（Ｂ）に示す。
【００６０】
図３（Ａ）及び図３（Ｂ）から同じ基板温度においてほぼ同等のＨ２Ｏ含有量であり、ど
ちらの膜も熱安定性は同程度であると言える。また、ここでは図示しないが、同じサンプ
ル１をＴＤＳ測定してＮ２分子を検出した結果と、サンプル１の窒素を含むＩｎ−Ｇａ−
Ｚｎ−Ｏ膜を窒素雰囲気下、４５０℃、１時間の熱処理を行った後でＴＤＳ測定してＮ２
分子を検出した結果はほぼ同じであった。
【００６１】
また、成膜条件を基板温度４００℃、窒素ガス流量４０ｓｃｃｍとして石英基板上に３０
０ｎｍの成膜を行ったサンプル９と、成膜条件を基板温度４００℃、酸素ガス流量４０ｓ
ｃｃｍとして石英基板上に３００ｎｍの成膜を行ったサンプル１０と、をそれぞれＯＵＴ
ＯＦ  ＰＬＡＮＥでのＸＲＤ測定を行い、その結果を図８（Ａ）及び図８（Ｂ）に示す
。窒素を含むＩｎ−Ｇａ−Ｚｎ−Ｏ膜（サンプル９）は成膜直後で結晶性が高く、図８（
Ａ）に示すように鋭いピークが確認できる。また、スパッタガスとして酸素ガスのみを用
いて成膜したＩｎ−Ｇａ−Ｚｎ−Ｏ膜（サンプル１０）はサンプル９に比べて結晶性が低
いことが分かる。このように成膜直後でＩｎ−Ｇａ−Ｚｎ−Ｏ膜と窒素を含むＩｎ−Ｇａ
−Ｚｎ−Ｏ膜は、大きく膜質が異なっている。
【００６２】
次いで、第３の導電膜１０６ｃ上に、第３のフォトマスクを用いてレジストマスク１１１
の形成を行い、選択的にエッチングしてソース電極層１０８ａ〜ｃまたはドレイン電極層
１０９ａ〜ｃを形成する。このエッチングで、断面においてレジストマスク１１１の側面
と、ソース電極層１０８ａ〜ｃの側面またはドレイン電極層１０９ａ〜ｃの側面が一致し
ないエッチング条件とする。
【００６３】
そして、そのままレジストマスク１１１を用いて、バッファ層を選択的にエッチングして
、第１のバッファ層１１２ａ、第２のバッファ層１１２ｂが形成される。なお、同じエッ
チング工程によって凹部を有する酸化物半導体層１０７が形成される。
【００６４】
この段階の断面図が図１（Ｂ）である。ソース電極層１０８ａ〜ｃの側面よりも突出した
断面形状を有する第１のバッファ層１１２ａと、ドレイン電極層１０９ａ〜ｃの側面より
も突出した断面形状を有する第２のバッファ層１１２ｂとが形成される。なお、図１（Ｂ
）と同じ断面が得られるのであればエッチングの順序等は問わない。
【００６５】
その後レジストマスク１１１を除去する。
【００６６】
次いで絶縁層１１０を形成する。絶縁層１１０は、パッシべーション層として機能する。
この段階の断面図が図１（Ｃ）である。
【００６７】
絶縁層１１０は、プラズマＣＶＤ法又はスパッタリング法等を用いて、酸化シリコン、窒
化シリコン、酸化窒化シリコン、窒化酸化シリコン、酸化ガリウム、酸化亜鉛ガリウム、
酸化アルミニウム、窒化アルミニウム、酸化窒化アルミニウム、窒化酸化アルミニウム、
酸化ハフニウム、又はこれらの混合材料を用いて単層で又は積層して形成することができ
る。例えば、成膜ガスとして、ＳｉＨ４、酸素及び窒素を用いてプラズマＣＶＤ法により
酸化窒化珪素層を形成すればよい。
【００６８】
こうして、フォトマスクを３枚用いて図１（Ｃ）に示すトランジスタを作製することがで
きる。表示装置のスイッチング素子として図１（Ｃ）に示すトランジスタを作製する場合
には、さらにゲート電極層またはドレイン電極層に達するコンタクトホールを絶縁層１１
０に形成し、絶縁層１１０上に画素電極の形成を行えばよい。この場合、コンタクトホー
ルのための第４のフォトマスクを用い、画素電極の形成のための第５のフォトマスクを用
いるため、合計５枚のフォトマスクを用いる。
【００６９】
トランジスタは、ソース電極層１０８ａ〜ｃの側面よりも突出している第１のバッファ層
１１２ａと、ドレイン電極層１０９ａ〜ｃの側面から突出している第２のバッファ層１１
２ｂとを有し、これらのバッファ層により、電界集中の緩和がなされた構造となっている
。
【００７０】
なお、ドレイン電極層（あるいはソース電極層）の側面から突出しているバッファ層の領
域のチャネル長方向の長さＬは、エッチング条件などによって適宜調節が可能である。概
バッファ層の領域のチャネル長方向の長さＬは、ドレイン電極層１０９ａ〜ｃ（あるいは
ソース電極層１０８ａ〜ｃ）の下端部から第２のバッファ層１１２ｂ（あるいは第１のバ
ッファ層１１２ａ）の下端部までの水平距離とする。
【００７１】
電界集中緩和領域であるバッファ層のテーパ部分の抵抗率は、その領域の厚さ、チャネル
長方向の長さ（Ｌ）にもよるが、実施者が適宜、バッファ層の材料の選択及び膜厚の設定
、テーパ部分のサイズ設計などを行うことによって所望の抵抗率に調節すればよい。少な
くともバッファ層のテーパ部分の抵抗率は、酸化物半導体層１０７のチャネル形成領域よ
りも低い値とする。
【００７２】
（実施の形態２）
本実施の形態では、実施の形態１よりも１枚少ない合計フォトマスク数４枚でトランジス
タ及び画素電極を作製する一例を図４、図５を用いて説明する。なお、トランジスタの作
製において、実施の形態１と一部異なるだけであるため、同一の部分の詳細な説明はここ
では省略する。
【００７３】
図４は、画素３１０の平面構成を示す上面図であり、図５は、画素３１０の積層構成を示
す断面図である。なお、図４におけるＡ１−Ａ２、Ｂ１−Ｂ２、Ｃ１−Ｃ２、Ｄ１−Ｄ２
の鎖線は、図５（Ａ）乃至図５（Ｄ）における断面Ａ１−Ａ２、断面Ｂ１−Ｂ２、断面Ｃ
１−Ｃ２、断面Ｄ１−Ｄ２に相当する。
【００７４】
本実施の形態に示すトランジスタ３１１は、ドレイン電極層２０６ｂを、Ｕ字型（Ｃ字型
、コの字型）のソース電極層２０６ａで囲む形状としている。このような形状とすること
で、トランジスタの面積が小さくても、十分なチャネル幅を確保することが可能となり、
トランジスタの導通時に流れる電流（オン電流ともいう）の量を増やすことが可能となる
。
【００７５】
配線２０３は、容量電極または容量配線として機能する。本実施の形態では、配線２０３
とドレイン電極層２０６ｂを重畳させて容量素子３１３を形成している。
【００７６】
また、本実施の形態で説明する半導体装置は、工程簡略化のため実施の形態１における第
２のフォトマスクを使用せず、島状酸化物半導体層を形成するためのフォトリソグラフィ
工程やエッチング工程を行わないため、画素領域の全てに酸化物半導体層２０５が残る構
成となる。その結果、配線２１２−ｉが３層構造のゲート電極層として機能し、配線２１
６−ｊがソース電極層またはドレイン電極層の一方として機能し、配線２１６−ｊ＋１が
ソース電極層またはドレイン電極層の他方として機能する寄生トランジスタが生じる。
【００７７】
そこで、本実施の形態では、画素３１０に酸化物半導体層２０５が除去された溝部２３０
を設け、上述の寄生トランジスタが生じない構成とする。溝部２３０を、配線２１２−ｉ
の線幅方向の両端部を越えて横切る様に設けることで、寄生トランジスタの生成を防ぐこ
とができる。また、溝部２３０を、配線２０３の線幅方向の両端部を越えて横切る様に設
けることで、他の寄生トランジスタの生成を防ぐことができる。なお、配線２１２−ｉ上
の溝部２３０もしくは、配線２０３上の溝部２３０は、それぞれ複数設けてもよい。なお
、溝部２３０は、配線２１６−ｊまたは配線２１６−ｊ＋１と平行に設けられている必要
はなく、また、屈曲部または湾曲部を有していてもよい。
【００７８】
断面Ａ１−Ａ２は、トランジスタ３１１及び容量素子３１３の積層構造を示している。ト
ランジスタ３１１は、ボトムゲート構造のトランジスタである。断面Ｂ１−Ｂ２は、画素
電極２１０及び溝部２３０を含む、配線２１６−ｊから配線２１６−ｊ＋１までの積層構
造を示している。また、断面Ｃ１−Ｃ２は、配線２１６−ｊと、配線２１２−ｉの交差部
における積層構造を示している。また、断面Ｄ１−Ｄ２は、配線２１６−ｊ＋１と、配線
２１２−ｉの交差部と、溝部２３０の積層構造を示している。
【００７９】
図５（Ａ）に示す断面Ａ１−Ａ２において、基板２００上に下地絶縁層２０１が形成され
、下地絶縁層２０１上にゲート電極層２０２及び配線２０３が形成されている。また、ゲ
ート電極層２０２及び配線２０３上に、ゲート絶縁層２０４と酸化物半導体層２０５が形
成されている。また、酸化物半導体層２０５上にバッファ層３１２ａ、３１２ｂ、ソース
電極層２０６ａ及びドレイン電極層２０６ｂが形成されている。また、酸化物半導体層２
０５の一部に接し、ソース電極層２０６ａ及びドレイン電極層２０６ｂ上に絶縁層２０７
が形成されている。絶縁層２０７上には画素電極２１０が形成され、絶縁層２０７に形成
されたコンタクトホール２０８を介してドレイン電極層２０６ｂに電気的に接続されてい
る。
【００８０】
図５（Ｂ）に示す断面Ｂ１−Ｂ２において、基板２００上に下地絶縁層２０１が形成され
、下地絶縁層２０１上にゲート絶縁層２０４が形成され、ゲート絶縁層２０４上に酸化物
半導体層２０５が形成されている。酸化物半導体層２０５上にバッファ層３１２ａ、３１
２ｃが形成され、バッファ層３１２ａ上に配線２１６−ｊが形成され、バッファ層３１２
ｃ上に配線２１６−ｊ＋１が形成され、酸化物半導体層２０５と、バッファ層３１２ａ、
３１２ｃ、配線２１６−ｊ及び配線２１６−ｊ＋１上に絶縁層２０７が形成されている。
また、絶縁層２０７上に画素電極２１０が形成されている。
【００８１】
図５（Ｃ）に示す断面Ｃ１−Ｃ２において、基板２００上に下地絶縁層２０１が形成され
、下地絶縁層２０１上に配線２１２−ｉが形成されている。また、配線２１２−ｉ上に、
ゲート絶縁層２０４と酸化物半導体層２０５が形成されている。また、酸化物半導体層２
０５上にバッファ層３１２ａが形成され、バッファ層３１２ａ上に配線２１６−ｊが形成
され、配線２１６−ｊ上に絶縁層２０７が形成されている。
【００８２】
図５（Ｄ）に示す断面Ｄ１−Ｄ２において、基板２００上に下地絶縁層２０１が形成され
、下地絶縁層２０１上に配線２１２−ｉが形成されている。配線２１２−ｉは３層構造で
あり、本実施の形態では、銅膜、該銅膜上に窒化タングステン膜、該窒化タングステン膜
上に窒素を含むＩｎ−Ｇａ−Ｚｎ−Ｏ膜の積層構造とする。また、配線２１２−ｉ上に、
ゲート絶縁層２０４と酸化物半導体層２０５が形成されている。また、酸化物半導体層２
０５上にバッファ層３１２ｃが形成され、バッファ層３１２ｃ上に配線２１６−ｊ＋１が
形成され、配線２１６−ｊ＋１上に絶縁層２０７が形成されている。本実施の形態では、
バッファ層３１２ｃとして、ＳｉＯｘを含むＩｎ−Ｓｎ−Ｏ膜を用いる。また、ゲート絶
縁層２０４の一部、酸化物半導体層２０５の一部、及び絶縁層２０７の一部が除去された
溝部２３０が形成されている。
【００８３】
溝部２３０の形成は、絶縁層２０７に形成されたコンタクトホール２０８の形成と同じフ
ォトマスクを用いて形成する。また、ここでは図示しないが、ゲート電極層に達するコン
タクトホールも同じフォトマスクを用いて形成する。
【００８４】
また、酸化物半導体層２０５は十分な透光性を有しており、画素電極２１０と重なってい
ても特に透過型液晶表示装置において問題とならない。例えば、酸素ガスを導入して成膜
して得られるＩｎ−Ｇａ−Ｚｎ−Ｏ膜は、図２（Ａ）及び図２（Ｂ）に示すように高い透
光性を有しており、酸化物半導体層２０５の材料として適している。
【００８５】
本実施の形態で説明する半導体装置は、ゲート電極層の形成用の第１のフォトマスク、バ
ッファ層、ソース電極層、及びドレイン電極層の形成用の第２のフォトマスク、コンタク
トホール及び溝部の形成用の第３のフォトマスク、画素電極の形成用の第４のフォトマス
クの合計４枚のフォトマスクを用いて作製することができる。
【００８６】
図４及び図５に示すトランジスタを含む画素を用いて液晶表示装置を作製する場合、対向
基板を基板２００と貼り合わせ、それらの間に液晶層を設ける。液晶表示装置がカラーフ
ィルタ方式であれば、カラーフィルタやブラックマトリクスを画素電極とバックライトの
間に設ける。また、液晶表示装置がフィールドシーケンシャル方式であれば、異なる色を
呈する複数の光源（例えば、Ｒ（赤）、Ｇ（緑）、Ｂ（青））を用い、特定色を呈する光
毎に時間分割することで所望の色を形成する。
【００８７】
また、液晶層として、配向膜を用いないブルー相を示す液晶を用いてもよい。ブルー相は
液晶相の一つであり、コレステリック液晶を昇温していくと、コレステリック相から等方
相へ転移する直前に発現する相である。ブルー相は狭い温度範囲でしか発現しないため、
カイラル剤や紫外線硬化樹脂を添加して温度範囲を改善する。ブルー相を示す液晶とカイ
ラル剤とを含む液晶組成物は、応答速度が１０μｓｅｃ．以上１００μｓｅｃ．以下と短
く、光学的等方性であるため配向処理が不要であり、視野角依存性が小さいため好ましい
。
【００８８】
図４及び図５に示すトランジスタを用いて有機発光表示装置を作製する場合、画素に２つ
以上のトランジスタを設け、少なくとも一つのトランジスタと電気的に接続する画素電極
を陰極または陽極とする有機発光素子を形成する。なお、隣り合う画素電極の間に絶縁物
からなる隔壁を設けるため、さらに隔壁をパターニングするためのフォトマスクを１枚用
い、合計５枚のフォトマスク数で有機発光表示装置を作製することができる。
【００８９】
（実施の形態３）
実施の形態１、及び実施の形態２はボトムゲート型のトランジスタの例を示したが、ここ
ではトップゲート型のトランジスタの作製例を示す。なお、図６（Ａ）、（Ｂ）、（Ｃ）
において、図１（Ａ）、図１（Ｂ）、図１（Ｃ）と同じ箇所には同じ符号を用いて説明す
る。
【００９０】
また、本実施の形態では、酸化物半導体層を２回に分けて成膜する作製例である。
【００９１】
まず、基板１０１上に下地絶縁層である酸化物絶縁膜１６０を形成する。
【００９２】
酸化物絶縁膜１６０は、加熱により酸素の一部が放出する酸化物絶縁膜を用いて形成する
。加熱により酸素の一部が放出する酸化物絶縁膜としては、化学量論比を満たす酸素より
も多くの酸素を含む酸化物絶縁膜を用いることが好ましい。加熱により酸素の一部が放出
する酸化物絶縁膜は、加熱により結晶性酸化物半導体膜に酸素を拡散させることができる
。酸化物絶縁膜１６０は、代表的には、酸化シリコン、酸化窒化シリコン、窒化酸化シリ
コン、酸化アルミニウム、酸化窒化アルミニウム、酸化ガリウム、酸化ハフニウム、酸化
イットリウム等で形成することができる。
【００９３】
酸化物絶縁膜１６０は、Ｇａ−Ｚｎ−Ｏ膜や、六方晶構造をとるα−Ｇａ２Ｏ３膜を用い
ると、後に形成する酸化物半導体層の結晶と、下地絶縁層である酸化物絶縁膜１６０の結
晶とを連続的に整合することができるため好ましい。
【００９４】
酸化物絶縁膜１６０は、５０ｎｍ以上、好ましくは２００ｎｍ以上５００ｎｍ以下とする
。酸化物絶縁膜１６０を厚くすることで、酸化物絶縁膜１６０からの酸素放出量を増加さ
せることができると共に、その増加によって酸化物絶縁膜１６０及び後に形成される酸化
物半導体膜との界面における欠陥を低減することが可能である。
【００９５】
酸化物絶縁膜１６０は、スパッタリング法、ＣＶＤ法等により形成する。なお、加熱によ
り酸素の一部が放出する酸化物絶縁膜は、スパッタリング法を用いることで形成しやすい
ため好ましい。
【００９６】
次いで、酸化物絶縁膜１６０上に膜厚１ｎｍ以上１０ｎｍ以下の第１の酸化物半導体膜を
形成する。
【００９７】
本実施の形態では、酸化物半導体用ターゲット（Ｉｎ−Ｇａ−Ｚｎ−Ｏ系酸化物半導体用
ターゲット（Ｉｎ２Ｏ３：Ｇａ２Ｏ３：ＺｎＯ＝１：１：２［ｍｏｌ数比］）を用いて、
基板とターゲットの間との距離を１７０ｍｍ、基板温度２５０℃、圧力０．４Ｐａ、直流
（ＤＣ）電源０．５ｋＷ、酸素のみ、又はアルゴン及び酸素雰囲気下で膜厚５ｎｍの第１
の酸化物半導体膜を成膜する。
【００９８】
次いで、基板を配置するチャンバー雰囲気を窒素（水分については露点−５０℃以下、好
ましくは露点−６０℃以下）、または乾燥空気（水分については露点−５０℃以下、好ま
しくは露点−６０℃以下）とし、第１の加熱処理を行う。第１の加熱処理の温度は、３５
０℃以上７５０℃以下とする。また、第１の加熱処理の加熱時間は１分以上２４時間以下
とする。第１の加熱処理によって第１の結晶性酸化物半導体層１６４を形成する（図６（
Ａ）参照）。
【００９９】
次いで、第１の結晶性酸化物半導体層１６４上に１０ｎｍよりも厚い第２の酸化物半導体
膜を形成する。
【０１００】
本実施の形態では、酸化物半導体用ターゲット（Ｉｎ−Ｇａ−Ｚｎ−Ｏ系酸化物半導体用
ターゲット（Ｉｎ２Ｏ３：Ｇａ２Ｏ３：ＺｎＯ＝１：１：２［ｍｏｌ数比］）を用いて、
基板とターゲットの間との距離を１７０ｍｍ、基板温度４００℃、圧力０．４Ｐａ、直流
（ＤＣ）電源０．５ｋＷ、酸素のみ、又はアルゴン及び酸素雰囲気下で膜厚２５ｎｍの第
２の酸化物半導体膜を成膜する。
【０１０１】
次いで、基板を配置するチャンバー雰囲気を窒素（水分については露点−５０℃以下、好
ましくは露点−６０℃以下）、または乾燥空気（水分については露点−５０℃以下、好ま
しくは露点−６０℃以下）とし、第２の加熱処理を行う。第２の加熱処理の温度は、３５
０℃以上７５０℃以下とする。また、第２の加熱処理の加熱時間は１分以上２４時間以下
とする。第２の加熱処理によって第２の結晶性酸化物半導体層１６５を形成する（図６（
Ｂ）参照）。図６（Ｂ）では、第１の結晶性酸化物半導体層１６４と第２の結晶性酸化物
半導体層１６５の界面を点線で示し、酸化物半導体積層と説明しているが、明確な界面が
存在しているのではなく、あくまで分かりやすく説明するために図示している。
【０１０２】
こうして得られた第１の結晶性酸化物半導体層１６４、及び第２の結晶性酸化物半導体層
１６５は、単結晶構造ではなく、非晶質構造でもない構造であり、少なくとも一部が結晶
化してｃ軸配向を有した結晶性酸化物半導体（Ｃ  Ａｘｉｓ  Ａｌｉｇｎｅｄ  Ｃｒｙｓ
ｔａｌｌｉｎｅ  Ｏｘｉｄｅ  Ｓｅｍｉｃｏｎｄｕｃｔｏｒ；  ＣＡＡＣ−ＯＳとも呼ぶ
）である。
【０１０３】
また、酸化物絶縁膜１６０の形成から第２の加熱処理までの工程を大気に触れることなく
連続的に行うことが好ましい。また、酸化物半導体積層の結晶化を助長するため、第１の
酸化物半導体膜、或いは第２の酸化物半導体膜の成膜の際、微量の窒素を含む酸素ガスボ
ンベまたは微量の窒素を含むアルゴンガスボンベを用いて成膜チャンバーに導入してもよ
い。
【０１０４】
次いで、第１の結晶性酸化物半導体層１６４と第２の結晶性酸化物半導体層１６５からな
る酸化物半導体積層を加工して島状の酸化物半導体積層を形成する。
【０１０５】
酸化物半導体積層の加工は、第１のフォトマスクを用いて所望の形状のマスクを酸化物半
導体積層上に形成した後、当該酸化物半導体積層をエッチングすることによって行うこと
ができる。上述のマスクは、フォトリソグラフィなどの方法を用いて形成することができ
る。または、インクジェット法などの方法を用いてマスクを形成しても良い。
【０１０６】
なお、酸化物半導体積層のエッチングは、ドライエッチングでもウェットエッチングでも
よい。もちろん、これらを組み合わせて用いてもよい。
【０１０７】
次いで、酸化物半導体積層上にバッファ層、第１の導電膜、第２の導電膜、及び第３の導
電膜を形成する。バッファ層、第１の導電膜、第２の導電膜、及び第３の導電膜は実施の
形態１に従って作製する。
【０１０８】
次いで、第３の導電膜上に、第２のフォトマスクを用いてマスクの形成を行い、選択的に
エッチングしてソース電極層１０８ａ〜ｃまたはドレイン電極層１０９ａ〜ｃを形成する
。このエッチングで、断面においてレジストマスクの側面と、ソース電極層１０８ａ〜ｃ
の側面またはドレイン電極層１０９ａ〜ｃの側面が一致しないエッチング条件とする。
【０１０９】
そして、そのままレジストマスクを用いて、バッファ層を選択的にエッチングして、第１
のバッファ層１１２ａ、第２のバッファ層１１２ｂが形成される。その後レジストマスク
を除去する。
【０１１０】
次いで、ソース電極層１０８ａ〜ｃまたはドレイン電極層１０９ａ〜ｃを覆い、且つ、酸
化物半導体積層と接するゲート絶縁層１０３を形成する。ゲート絶縁層１０３は、Ｇａ−
Ｚｎ−Ｏ膜や、六方晶構造をとるα−Ｇａ２Ｏ３膜を用いると、酸化物半導体積層の結晶
と、ゲート絶縁層１０３の結晶とを連続的に整合することができるため好ましい。
【０１１１】
次いで、ゲート絶縁層１０３上に第３の電極層１０２ｃを形成し、その上に、第２の電極
層１０２ｂを形成し、さらにその上に第１の電極層１０２ａを形成する。なお、本実施の
形態では図１（Ａ）のゲート電極層の積層と対応させるために同じ材料には同じ呼称を用
いて説明する。
【０１１２】
ゲート絶縁層１０３上に接する第３の電極層１０２ｃは、実施の形態１と同様に、窒素を
含むＩｎ−Ｇａ−Ｚｎ−Ｏ膜や、窒素を含むＩｎ−Ｓｎ−Ｏ膜や、窒素を含むＩｎ−Ｇａ
−Ｏ膜や、窒素を含むＩｎ−Ｚｎ−Ｏ膜や、窒素を含むＳｎ−Ｏ膜や、窒素を含むＩｎ−
Ｏ膜や、金属窒化膜（ＩｎＮ、ＳｎＮなど）などを用いる。
【０１１３】
以上の工程でトップゲート型のトランジスタが形成される（図６（Ｃ）参照）。トランジ
スタは、ソース電極層１０８ａ〜ｃの側面よりも突出している第１のバッファ層１１２ａ
と、ドレイン電極層１０９ａ〜ｃの側面から突出している第２のバッファ層１１２ｂとを
有し、これらのバッファ層により、電界集中の緩和がなされた構造となっている。
【０１１４】
なお、ドレイン電極層（あるいはソース電極層）の側面から突出しているバッファ層の領
域のチャネル長方向の長さＬは、エッチング条件などによって適宜調節が可能である。概
バッファ層の領域のチャネル長方向の長さＬは、ドレイン電極層１０９ａ〜ｃ（あるいは
ソース電極層１０８ａ〜ｃ）の下端部から第２のバッファ層１１２ｂ（あるいは第１のバ
ッファ層１１２ａ）の下端部までの水平距離とする。
【０１１５】
電界集中緩和領域であるバッファ層のテーパ部分の抵抗率は、その領域の厚さ、チャネル
長方向の長さ（Ｌ）にもよるが、実施者が適宜、バッファ層の材料の選択及び膜厚の設定
、テーパ部分のサイズ設計などを行うことによって所望の抵抗率に調節すればよい。少な
くともバッファ層のテーパ部分の抵抗率は、酸化物半導体層１６６ａ及び酸化物半導体層
１６６ｂのチャネル形成領域よりも低い値とする。
【０１１６】
なお、本実施の形態で得られる酸化物半導体積層は、積層全体が単結晶になっているので
はなく、酸化物半導体積層の表面に対して垂直方向にｃ軸配向をしている非単結晶層であ
り、層内に複数の結晶を含んでいるが、それぞれのａ−ｂ面は一致していない。
【０１１７】
また、本実施の形態で得られるバッファ層は、バッファ層の表面に対して垂直方向にｃ軸
配向をしている多結晶であり、酸化物半導体積層よりも結晶性が高い。
【０１１８】
なお、本実施の形態ではトップゲート構造の例を示したが特に限定されず、酸化物半導体
積層を間に挟んで上下にゲート電極層を設ける構造としてもよい。
【０１１９】
また、本実施の形態は、実施の形態１または実施の形態２と自由に組み合わせることがで
きる。例えば、本実施の形態で２回に分けて成膜を行い、ｃ軸配向を有する酸化物半導体
積層を実施の形態１の酸化物半導体層として用いることもできる。また、本実施の形態で
２回に分けて成膜を行った酸化物半導体積層を実施の形態２の酸化物半導体層として用い
、画素領域の全てに酸化物半導体層が残る構成としてもよい。
【０１２０】
（実施の形態４）
本明細書に開示する半導体装置は、さまざまな電子機器（遊技機も含む）に適用すること
ができる。電子機器としては、例えば、テレビジョン装置（テレビ、またはテレビジョン
受信機ともいう）、コンピュータ用などのモニタ、デジタルカメラ、デジタルビデオカメ
ラ等のカメラ、デジタルフォトフレーム、携帯電話機（携帯電話、携帯電話装置ともいう
）、携帯型ゲーム機、携帯情報端末、音響再生装置、パチンコ機などの大型ゲーム機など
が挙げられる。上記実施の形態で説明した表示装置を具備する電子機器の例について説明
する。
【０１２１】
図７（Ａ）は、携帯型の情報端末であり、本体３００１、筐体３００２、表示部３００３
ａ、３００３ｂなどによって構成されている。表示部３００３ｂはタッチ入力機能を有す
るパネルとなっており、表示部３００３ｂに表示されるキーボードボタン３００４を触れ
ることで画面操作や、文字入力を行うことができる。勿論、表示部３００３ａをタッチ入
力機能を有するパネルとして構成してもよい。実施の形態１で示した半導体装置をスイッ
チング素子として液晶パネルや有機発光パネルを作製して表示部３００３ａ、３００３ｂ
に適用することにより、信頼性の高い携帯型の情報端末とすることができる。
【０１２２】
図７（Ａ）は、様々な情報（静止画、動画、テキスト画像など）を表示する機能、カレン
ダー、日付又は時刻などを表示部に表示する機能、表示部に表示した情報を操作又は編集
する機能、様々なソフトウェア（プログラム）によって処理を制御する機能、等を有する
ことができる。また、筐体の裏面や側面に、外部接続用端子（イヤホン端子、ＵＳＢ端子
など）、記録媒体挿入部などを備える構成としてもよい。
【０１２３】
また、図７（Ａ）に示す携帯型の情報端末は、無線で情報を送受信できる構成としてもよ
い。無線により、電子書籍サーバから、所望の書籍データなどを購入し、ダウンロードす
る構成とすることも可能である。
【０１２４】
また、図７（Ａ）に示す携帯型の情報端末は、２つの表示部３００３ａ、３００３ｂのう
ち、一方を取り外すことができ、取り外した場合の図を図７（Ｂ）に示している。表示部
３００３ａもタッチ入力機能を有するパネルとし、持ち運びの際、さらなる軽量化を図る
ことができ、片手で筐体３００２をもってもう片方の手で操作することができ、便利であ
る。
【０１２５】
さらに、図７（Ｂ）に示す筐体３００２にアンテナやマイク機能や無線機能を持たせ、携
帯電話として用いてもよい。
【０１２６】
図７（Ｃ）は、テレビジョン装置の一例を示している。テレビジョン装置９６００は、筐
体９６０１に表示部９６０３が組み込まれている。表示部９６０３により、映像を表示す
ることが可能である。また、ここでは、ＣＰＵを内蔵したスタンド９６０５により筐体９
６０１を支持した構成を示している。実施の形態１で示した半導体装置を表示部９６０３
に適用することにより、信頼性の高いテレビジョン装置９６００とすることができる。
【０１２７】
テレビジョン装置９６００の操作は、筐体９６０１が備える操作スイッチや、別体のリモ
コン操作機により行うことができる。また、リモコン操作機に、当該リモコン操作機から
出力する情報を表示する表示部を設ける構成としてもよい。
【０１２８】
なお、テレビジョン装置９６００は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０１２９】
また、テレビジョン装置９６００は、外部接続端子９６０４や、記憶媒体再生録画部９６
０２、外部メモリスロットを備えている。外部接続端子９６０４は、ＵＳＢケーブルなど
の各種ケーブルと接続可能であり、パーソナルコンピュータなどとのデータ通信が可能で
ある。記憶媒体再生録画部９６０２では、ディスク状の記録媒体を挿入し、記録媒体に記
憶されているデータの読み出し、記録媒体への書き込みが可能である。また、外部メモリ
スロットに差し込まれた外部メモリ９６０６にデータ保存されている画像や映像などを表
示部９６０３に映し出すことも可能である。
【０１３０】
以上、本実施の形態に示す構成、方法などは、他の実施の形態に示す構成、方法などと適
宜組み合わせて用いることができる。
【符号の説明】
【０１３１】
１０１    基板
１０２ａ〜１０２ｃ    ゲート電極層
１０３    ゲート絶縁層
１０４    酸化物半導体層
１０５    バッファ層
１０６ａ〜１０６ｃ    導電膜
１０７    酸化物半導体層
１０８ａ〜１０８ｃ    ソース電極層
１０９ａ〜１０９ｃ    ドレイン電極層
１１０    絶縁層
１１１    レジストマスク
１１１    後レジストマスク
１１２ａ    バッファ層
１１２ｂ    バッファ層
１６０    酸化物絶縁膜
１６４    結晶性酸化物半導体層
１６５    結晶性酸化物半導体層
１６６ａ、１６６ｂ    酸化物半導体層
２００    基板
２０１    下地絶縁層
２０２    ゲート電極層
２０３    配線
２０４    ゲート絶縁層
２０５    酸化物半導体層
２０６ａ    ソース電極層
２０６ｂ    ドレイン電極層
２０７    絶縁層
２０８    コンタクトホール
２１０    画素電極
２１２    配線
２１６    配線
２３０    溝部
３１０    画素
３１１    トランジスタ
３１２ａ    バッファ層
３１２ｂ    バッファ層
３１２ｃ    バッファ層
３１３    容量素子
３００１    本体
３００２    筐体
３００３ａ    表示部
３００３ｂ    表示部
３００４    キーボードボタン
９６００    テレビジョン装置
９６０１    筐体
９６０２    記憶媒体再生録画部
９６０３    表示部
９６０４    外部接続端子
９６０５    スタンド
９６０６    外部メモリ
【図１】
2020047953.tif 000003
【図２】
2020047953.tif 000004
【図３】
2020047953.tif 000005
【図４】
2020047953.tif 000006
【図５】
2020047953.tif 000007
【図６】
2020047953.tif 000008
【図７】
2020047953.tif 000009
【図８】
2020047953.tif 000010
【図９】
2020047953.tif 000011